Brevet FR3039444A1 (20170203)
REVENDICATIONS1. Procédé de soudage hybride laser-arc, pour l'assemblage de deux plaques d'acier (12) entre elles le long d'une ligne de soudure (14), dans lequel : - les deux plaques (12) présentent respectivement des surfaces supérieures (12A) sensiblement coplanaires et des surfaces inférieures (12B) sensiblement coplanaires, - les surfaces supérieure (12A) et inférieure (12B) de chaque plaque définissent entre elles une épaisseur (E) supérieure à 8 mm, - les plaques (12) présentent chacune un bord latéral de soudure (12C), les bords latéraux (12C) des plaques (12) étant disposés en regard l'un de l'autre, et étant sensiblement parallèles entre eux, un cordon de soudure étant réalisée le long de la ligne de soudure (14), au niveau de ces bords latéraux de soudure (12C), et - le cordon de soudure est réalisé au moyen d'un outil de soudage hybride (24) comportant : - un émetteur laser (26), propre à émettre un laser (28) le long d'un axe d'émission (A), ledit laser (28) présentant un point focal (36) disposé entre les surfaces supérieures (12A) et inférieures (12B) dans la direction de l'axe d'émission (A), et - une torche de soudage MAG (29), comportant une buse (30) de diffusion de gaz et au moins un fil d'apport (32) logé dans la buse de diffusion (30) et s'étendant jusqu'à une extrémité libre (34), caractérisé en ce que, en considérant un plan de projection parallèle aux surfaces supérieures (12A), la projection orthogonale du point focal (36) et la projection orthogonale de l'extrémité libre (34) du fil d'apport (32) sur ce plan de projection sont espacées d'une distance (D) supérieure ou égale à 15 mm.\n<CLM>\1\tProcédé de soudage hybride selon la revendication 1, dans lequel ladite distance (D) est comprise entre 15 et 20 mm.\n<CLM>\1\tProcédé de soudage selon la revendication 1 ou 2, dans lequel la distance (DF) entre les surfaces supérieures (12A) et le point focal (36), dans la direction de l'axe d'émission (A), est comprise entre 2 et 6 mm, de préférence égale à 4 mm.\n<CLM>\1\tProcédé de soudage selon l'une quelconque des revendications précédentes, dans lequel l'outil de soudage (24) est déplacé le long de la ligne de soudure (14) avec 3039444 12 une vitesse comprise entre 1 et 2,5 mètres par minute (m/min), de préférence sensiblement égale à 1,5 m/min.\n<CLM>\1\tProcédé de soudage selon l'une quelconque des revendications précédentes, 5 dans lequel l'outil de soudage (24) étant déplacé dans un sens de déplacement (S) le long de la ligne de soudure (14), l'émetteur laser (26) précède la torche de soudage (29) dans ce sens de déplacement (S).\n<CLM>\1\tProcédé de soudage selon l'une quelconque des revendications précédentes, 10 dans lequel le laser (28) a une puissance comprise entre 8 et 12 kW.\n<CLM>\1\tProcédé de soudage selon l'une quelconque des revendications précédentes, dans lequel le fil d'apport (32) est un fil fourré, de préférence un fil à poudre métallique ou un fil rutile. 15\n<CLM>\1\tProcédé de soudage selon l'une quelconque des revendications précédentes, dans lequel le laser (28) est déplacé le long de la ligne de soudure (14) en oscillant autour de cette ligne de soudure (14), avec une amplitude d'oscillation comprise entre 1 et 3 mm, de préférence sensiblement égale à 2 mm, la fréquence d'oscillation du laser (28) autour 20 de la ligne de soudure (14) étant de préférence sensiblement égale à 500 Hz.\n<CLM>\1\tProcédé de soudage selon l'une quelconque des revendications précédentes, dans lequel les bords latéraux de soudure (12C) sont préalablement réalisés par un procédé de découpe laser d'une extrémité latérale de chaque plaque (12). 25\n<CLM>\1\tProcédé de soudage selon l'une quelconque des revendications précédentes, comportant une étape préalable de sélection de paramètres de soudage en fonction de caractéristiques des plaques à souder.